(57)【特許請求の範囲】
【請求項１】
ポリエステルと該ポリエステルに非相溶性の熱可塑性樹脂を混合することにより重合体混合物とする混合工程、前記重合体混合物を押出して固化することにより重合体シートとする押出し工程、及び前記重合体シートを少なくとも１軸に配向処理することにより空洞含有ポリエステルシートとする配向処理工程、を有することを特徴とする、内部に独立空洞を多数含有する空洞含有ポリエステル系シート層を備えた研磨パッドの製造方法。
【請求項２】
前記非相溶性の熱可塑性樹脂が、ポリスチレン系樹脂、ポリメチルペンテン系樹脂、ポリプロピレン系樹脂のうちの少なくとも一種類以上を含有するものであることを特徴とする請求項１に記載の、内部に独立空洞を多数含有する空洞含有ポリエステル系シート層を備えた研磨パッドの製造方法。
【請求項３】
前記配向処理工程が、前記重合体シートを長手方向にロール延伸した後に、幅方向にテンター延伸することにより空洞含有ポリエステル系シートとする逐次２軸延伸工程である請求項１又は２記載の、内部に独立空洞を多数含有する空洞含有ポリエステル系シート層を備えた研磨パッドの製造方法。
【請求項４】
請求項１〜３のいずれか１項記載の研磨パッドの製造方法により製造した、内部に独立空洞を多数含有する空洞含有ポリエステル系シート層を備えた研磨パッドを用いて半導体ウエハを研磨する工程を含むことを特徴とする半導体デバイスの製造方法。
【発明の詳細な説明】
【０００１】
【発明の属する技術分野】
本発明は、レンズ、反射ミラー等の光学材料やシリコンウエハー、ハードディスク用のガラス基板、情報記録用樹脂板やセラミック板等の高度の表面平坦性を要求される材料の平坦化加工処理を安定、かつ高い研磨速度で行う研磨パッドの製造方法に関するものである。本発明の研磨パッドは、特にシリコンウエハー並びにその上に酸化物層、金属層等が形成されたデバイスを、さらにこれらの層を積層・形成する前に平坦化する工程に使用することも可能である。
【０００２】
【従来の技術】
高度の表面平坦性を要求される材料の代表的なものとしては、半導体集積回路（ＩＣ，ＬＳＩ）を製造するシリコンウエハーと呼ばれる単結晶シリコンの円板が挙げられる。シリコンウエハーは、ＩＣ、ＬＳＩ等の製造工程において、回路作成に使用する各種薄膜の信頼できる半導体接合を形成するために、各薄膜作成工程において表面を高精度に平坦に仕上げることが要求される。
【０００３】
一般的には、研磨パッドはプラテンと呼ばれる回転可能な支持円盤に固着され、半導体ウエハーは自公転運動可能な研磨ヘッドと呼ばれる円盤に固着される。双方の回転運動により、プラテンと研磨ヘッドとの間に相対速度を発生させ、研磨パッドとウエハーとの間隙に微細な粒子（砥粒）を懸濁させた研磨スラリーを付加することで、研磨、平坦化加工が実施される。この際、研磨パッドがウエハー表面上を移動する時、接触点で砥粒がウエハー表面上に押しつけられる。従って、ウエハー表面と砥粒との間の滑り動摩擦的な作用により加工面の研磨が実行される。
【０００４】
かかる研磨工程における研磨操作は、微細な粒子（砥粒）を懸濁させたスラリー中の砥粒を、使用する研磨パッドに保持させることにより行われる。従って、研磨パッドの砥粒の保持密度が高いほど研磨速度が高くなる。このため、研磨パッドとしては、通常多数の空孔を有する多孔質材料が使用され、空孔で砥粒を保持させることによって、砥粒の保持密度を高くし、研磨速度を高くすることが行われている。かかる多孔質材料においては、砥粒の保持密度を大きくするためには、空孔の数を多くし、かつ、空孔の径を小さくすることが有効である。
【０００５】
従来、上記の高精度の研磨に使用される研磨パッドとしては、一般的に発泡率が３０〜３５％程度のポリウレタン発泡体シートが使用されている。また、ポリウレタン等のマトリックス樹脂に中空微小球体又は水溶性高分子粉末等を分散した研磨パッドを開示した特表平８−５００６２２号公報に記載の技術も公知である。
【０００６】
【発明が解決しようとする課題】
しかし、従来のポリウレタンシートを使用した研磨パッドは、以下の問題を有する。
【０００７】
（１）研磨パッドは、後述のように目詰まりを起こした際にドレッシングにより空孔を表面化させる必要があるために、ポリウレタン発泡体は独立気泡でなければならない。独立気泡ポリウレタン発泡体は、一般的には、ポリイソシアネート化合物とポリヒドロキシ化合物を、発泡剤の存在下に混合し、金型内に射出成形して重合し、ブロック形状の発泡体とするものである。このようにして製造される発泡体は、発泡体が気化・膨張することによって形成されるため、その空孔、即ち気泡は球形であり、空孔径を平均値にて１００μｍ以下とすることは極めて困難であり、個々に測定しても５０μｍが最小である。このために、砥粒の保持密度が十分ではない。
【０００８】
（２）研磨スラリーを使用して研磨操作を行うと、研磨屑とか劣化した砥粒が空孔に目詰まりし、研磨速度が低下し、また研磨対象の平坦面のキズ（スクラッチ）の原因となり、加工特性が低下する。しかも、微細孔が目詰まり状態になると加工屑などを完全に掘り出して初期状態に戻すことはきわめて難しい。そこで、ダイヤモンド砥石などを使用して、ドレッシングというパッド表面を削り取る作業を施し、初期状態と同様、空孔が露出した面を出して再使用する作業が行われる。ところが、現状のポリウレタン発泡体の空孔は球状であって、しかも空孔径が平均して１００μｍ程度であるため、初期状態の面を安定的に出すためには、表面構造を均一にするとともに、断面構造も均一にする必要があり、少なくとも空孔径に相当する部分をドレッシングにより、削り取る必要がある。ドレッシングによる表面研磨は、わずかの厚みずつしか行えないために、ポリウレタン発泡体をダイヤモンド砥石でドレッシングする場合、１００μｍ削り取るために要する時間としては、１〜２時間が必要である。この間はウエハー研磨ができず、ウエハースループットを高めるためにも、ドレッシングに要する時間を短縮すること、及びドレッシング頻度を少なくすることが要求されている。
【０００９】
（３）研磨対象の表面の平坦性の精度を高めるためには、研磨パッドの厚み精度、形状精度が重要な意味を有する。従来のポリウレタン発泡体シートは、上述のようにして得られた発泡体ブロックをバンドソーなどにより、１〜２ｍｍ程度の厚みにスライスして切り出すことにより得られるものであり、このようにして得られたウレタンシートの厚み精度は、数％程度であって、高精度の平坦性を要求される研磨パッドに要求される精度としては、不十分である。
【００１０】
また、上記特表平８−５００６２２号公報記載の技術によれば、空孔を有する研磨シートとしては、中空微小球体を使用した例のみが開示されており（実施例１）、空孔は球状であると共に空孔径は１００μｍ程度の球状であり、上記ポリウレタン発泡体と同じ（１）〜（３）問題を有している。
【００１１】
市販の代表的な研磨パッド（ロデール社製ＩＣ−１０００）の走査型電子顕微鏡により得られた画像を、画像処理装置Ｖ−１０（東洋紡績製）にて空孔数をカウントしたところ、表面の空孔密度は、１１００個／ｍｍ2 であり、研磨速度向上のためには、さらに多くすることが要求される。
【００１２】
本発明の目的は、空孔の径が小さく偏平であって、表面の空孔密度が高く、しかも厚み精度に優れ、その結果、研磨速度が優れた研磨パッドの製造方法を提供することにある。
【００１３】
本発明に係る、内部に独立空洞を多数含有する空洞含有ポリエステル系シート層を備えた研磨パッドの製造方法は、ポリエステルと該ポリエステルに非相溶性の熱可塑性樹脂を混合することにより重合体混合物とする混合工程、前記重合体混合物を押出して固化することにより重合体シートとする押出し工程、及び前記重合体シートを少なくとも１軸に配向処理することにより空洞含有ポリエステルシートとする配向処理工程、を有することを特徴とする。
【００１４】
かかる研磨パッドは、空孔の径が小さく偏平であって、空孔の密度が高く、しかも厚み精度に優れ、その結果、かかる空洞含有ポリエステル系シート層を直接研磨加工面と接触する層とすることによって、研磨速度が優れた研磨パッドが得られる。空洞含有ポリエステル系シートの見かけ比重は１．２５未満であり、特に０．５〜１．２であることが好ましく、最も好ましくは０．６〜１．２である。
見かけ比重が１．２５以上の場合は、空洞率が１０％未満となり、実用的ではなくなる。
【００１５】
ここに、見かけ比重は、以下の式により求められる。
見かけ比重＝（ｗ／ｔ）×１００
なお、シートを１０ｃｍ×１０ｃｍのサイズの正方形に切り出し、その厚み５０点測定して得られた平均厚みがｔ（μｍ）、正方形のシートの重量がｗ（ｇ）である。
【００１６】
上記において、前記非相溶性の熱可塑性樹脂が、ポリスチレン系樹脂、ポリメチルペンテン系樹脂、ポリプロピレン系樹脂のうちの少なくとも一種類以上を含有するものであることが好ましい。
【００１７】
ポリエステルに相溶性のない熱可塑性樹脂として上記の非相溶性熱可塑性樹脂を使用することによって、空孔の径が小さく偏平であって、しかも表面の空孔の密度が高い空洞含有ポリエステル系シート層を得ることができる。「表面の」とは、ドレッシングして得られる、シート内部から新たに露出する表面も含む意味である。
【００１８】
上記において、前記配向処理工程が、前記重合体シートを長手方向にロール延伸した後に、幅方向にテンター延伸することにより空洞含有ポリエステル系シートとする逐次２軸延伸工程であることが好ましい。
【００１９】
別の本発明に係る半導体デバイスの製造方法は、請求項１〜３のいずれか１項記載の研磨パッドの製造方法により製造した研磨パッドを用いて半導体ウエハを研磨する工程を含むことを特徴とする。
【００２１】
本発明の研磨パッドは、前記空洞含有ポリエステルシートより硬度の小さい材料層がバッキング層として、積層されていることが好適である。本発明の独立空洞含有ポリエステルシートは、それ自体を研磨パッドとして使用することも可能であるが、このように、バッキング層を有する構成の研磨パッドとすることによって、ウエハー等の研磨対象の表面の研磨による平坦性向上に有効な作用が発揮される。
【００２２】
本発明の研磨パッドの形状は使用する装置等により選択されるものであって、正方形、長方形、多角形、円形等、いずれであってもよいが、円形であることが好ましい。空洞含有ポリエステルシートとバッキング層は、各層を所定形状に成形した後に積層してもよい。また積層後に所定形状に成形してもよい。積層方法は、接着剤の使用等、公知の方法を使用することができる。
【００２３】
本発明の研磨パッドの研磨表面、即ち独立空洞ポリエステルシート面には、連続状であって、研磨パッドの端面に開口する溝を設けることも好適な態様である。これらの溝は、研磨により発生した研磨屑等、研磨表面を損傷する可能性のあるものを研磨面から排出するのに有効である。溝の深さは０．１ｍｍ〜０．５ｍｍ程度が好ましく、独立空洞ポリエステルシート面に１〜５ｍｍ程度の間隔にて形成されていることが好ましい。溝の断面形状は、円弧形状、三角形等、特に限定されるものではない。
【００２４】
また、上述の溝と同様の効果を得るために、空洞含有ポリエステルシートに貫通孔を設けることも好適な態様である。前記貫通孔の大きさ並びに配設ピッチは特に限定されるものではないが、貫通孔径は０．５ｍｍ〜５ｍｍ程度であることが好ましく、また隣接する孔との距離は、１．２ｍｍ〜１２ｍｍで有ることが好ましい。貫通孔径が大き過ぎると研磨効果が低下し、ポリエステルシート強度も低下し、小さ過ぎると貫通孔の効果が十分発揮されない。隣接する孔との距離が小さ過ぎるとポリエステルシート強度が低下し、大き過ぎると貫通孔の密度が小さくなり過ぎて効果が十分得られなくなる。
【００２５】
本発明の研磨パッドを使用して研磨作業を行うに際しては、公知の助剤、例えば潤滑材や研磨剤を使用することは好適な態様であり、具体的にはアルミナ、セリア、シリカ等の研磨剤やこれらを水や液状有機化合物に分散・懸濁させたスラリーが例示される。
【００２６】
【発明の実施の形態】
以下においては、本発明の研磨パッドに使用する空洞含有ポリエステルフィルムについて、さらに具体的な特性とその製造法を記す。本発明において用いる空洞含有ポリエステルフィルムは、微細空洞率は１０体積％以上であることが好ましく、２０〜８０体積％であることがより好ましく、特に好ましくは２５〜５０体積％である。また、限定するものではないが、２次転移点は６５℃以上であることが好ましい。空洞率が１０体積％未満では、空孔の密度が高くならず、８０体積％を超えると、パッドの強度が低下する。
【００２７】
なお空洞率は、
空洞率（％）＝１００×（真比重−見かけ比重）／真比重
により計算される。
【００２８】
本発明において用いる独立空洞含有ポリエステルシートを製造するためのポリエステルは、テレフタル酸、イソフタル酸、ナフタレンジカルボン酸等の芳香族ジカルボン酸又はそのエステルとエチレングリコ−ル、ジエチレングリコール、１，４−ブタンジオール、ネオペンチルグリコール等のグリコールとを重縮合させて製造されるポリエステルである。
【００２９】
これらのボリエステルは芳香族ジカルボン酸とグリコールとを直接反応させるか、芳香族ジカルボン酸のアルキルエステルとグリコールとをエステル交換反応させた後重縮合させるか、あるいは芳香族ジカルボン酸のジグリコールエステルを重縮合させる等の方法によって製造する。
【００３０】
上述のポリエステルの代表例としてはポリエチレンテレフタレート、ポリエチレンブチレンテレフタレート、ポリエチレン−２，６−ナフタレート等が挙げられる。このポリエステルはホモポリマーであってもよく、第三成分を共重合したコポリマーであってもよい。いずれにしても本発明において用いるポリエステルは、エチレンテレフタレート単位、ブチレンテレフタレート単位あるいはエチレン−２，６−ナフタレート単位が７０モル％以上、好ましくは８０モル％以上、更に好ましくは９０モル％以上であるポリエステルが好ましい。
【００３１】
本発明において空洞含有ポリエステルシートの製造に用いる非相溶性性熱可塑性樹脂は、上記したポリエステルに非相溶性のものでなければならない。具体的には、ポリスチレン系樹脂、ポリオレフィン系樹脂、ポリアクリル系樹脂、ポリカーボネー卜樹脂、ポリスルホン系樹脂等やこれらを主成分とする樹脂があげられる。併用するのに好ましい樹脂としては、ポリメチルペンテン系樹脂、ポリプロピレン系樹脂等のポリオレフィン系樹脂、ポリスチレン系樹脂の１種以上を含有する樹脂が、特に好適である。
【００３２】
ポリスチレン系樹脂とは、ポリスチレン構造を基本構成要素として含む熱可塑性樹脂であり、アタクティックポリスチレン、シンジオタクティックポリスチレン、アイソタクティックポリスチレン等のホモポリマーの他に、他のモノマー成分をグラフト重合、或いはブロック共重合した改質樹脂を含む意味である。かかる改質樹脂としては、耐衝撃性ポリスチレン樹脂、変性ポリスチレン樹脂、さらにはホモポリマーやこれらの樹脂に相溶性を有するポリフェニレンエーテル等の樹脂との混合物も例示される。
【００３３】
以下に空洞含有ポリエステルシートの製造方法について説明する。
本発明においては、まずポリエステルと該ポリエステルに非相溶性の熱可塑性樹脂を混合させた重合体混合物を製造する。この重合体混合物は、たとえば、各樹脂のチップを混合し押出機内で溶融混練した後、押出して固化することによって得る方法、あらかじめ混練機によって両樹脂を混練後固化し、更に押出機より再度溶融・押出しを行って固化する方法、ポリエステルの重合工程においてポリエステルに非相溶性の熱可塑性樹脂を添加し、攪拌分散して得たチップを溶融・押出しを行って固化する方法等の方法により得ることができる。固化して得られた重合体シート（未延伸シート）は通常、無配向もしくは弱い配向状態のものである。また、ポリエステルに非相溶性の熱可塑性樹脂はポリエステル中に、球状もしくは楕円球状、もしくは糸状など様々な形状で分散した形態をとって存在する。
【００３４】
上記重合体混合物には、微細空洞の調整やフィルムの滑り性の調整のため、必要に応じて無機粒子を含有することができる。無機粒子としては酸化セリウム、酸化ジルコニウム、酸化アルミニウム、酸化クロム、酸化チタン、二酸化珪素、炭酸カルシウム、硫酸バリウム等が例示されるが、特に限定されるものではない。
【００３５】
こうして得た重合体混合物を、更に速度差をもったロール間での延伸（ロール延伸）やクリップに把持して拡げていくことによる延伸（テンタ−延伸）や空気圧によって拡げることによる延伸（インフレーション延伸）等によって少なくとも１軸に配向処理する。このときに、ポリエステルとポリエステルに分散した非相溶性熱可塑性樹脂との界面で剥離が起こり重合体混合物に空洞が多数発生し、空洞含有ポリエステルシートが形成される。
【００３６】
ポリエステルに混合する、ポリエステルに非相溶牲熱可塑性樹脂の添加量は、目的とする微細空洞の量によって異なる。請求項３に記載したように、ポリエステル１００重量部に対して３〜５０重量部が好ましく、特に１０〜４０重量部が好ましい。３重量部未満では、微細空洞の生成量を多くすることに限界がある。非相溶性熱可塑性樹脂添加量を多くすると高くなり、表面の空孔の密度が高くなり、好ましいが、５０重量部を越えると、ポリエステルフィルムの持つ耐熱性や強度が大きく損なわれる場合があり、好ましくない。
【００３７】
該重合体混合物を配向処理する条件は、微細空洞の生成と密接に関係する。従って本目的を達成するための条件は例えば、最も一般的に行われている逐次２軸延伸工程を例に挙げると、該重合体混合物の連続シートを長手方向にロール延伸した後に、幅方向にテンター延伸する逐次２軸延伸法の場合、以下のようになる。ロール延伸においては多数の微細空洞を発生させるため温度をポリエステルの２次転移温度＋３０℃以下、延伸倍率を１．２〜５倍とするのが好ましい。テンター延伸においては破断せずに安定してシートが形成されるためには、温度を８０〜１５０℃、延伸倍率を１．２〜５倍とするのが好ましい。ただし、これらの方法に限られるものではない。
【００３８】
上述のように製造された空洞含有ポリエステルシートの表面の空孔の密度は、空洞率３０％となるように非相溶性樹脂を添加して縦、横各２．５倍に延伸した場合、得られるシートの表面の空孔の密度は、２０００個／ｍｍ2 にもなり、従来技術によって得られる研磨パッドと比較して格段に多い。空孔径が小さいこと、数が多いことから砥粒保持密度が大きくなる。その結果、研磨速度向上が達成できる。
【００３９】
上述の方法により製造された空洞含有ポリエステルシートの空洞の形状は、図１に示すように表面方向からみた形状が長い楕円形（Ａ）で、厚さ方向からみた形状は底の浅い皿状である（Ｂ）。この空孔の形状はシートの縦方向、横方向の延伸倍率により決定されるものであり、通常は縦延伸の後、横延伸をするため、縦方向（シート長手方向）が長径となり、横方向と厚さ方向が短径となる。長径としては、３〜３０μｍ、短径としては、１〜４μｍ、深さは１〜５μｍ程度であるものが製造可能である。このように、特に厚さ方向が、従来技術の研磨パッドの空孔径（約１００μｍ）よりもはるかに小さな空孔が得られるために、ドレッシングに要する時間が飛躍的に短縮可能となる。
【００４０】
また、本発明の空洞含有ポリエステルシートの製造に際して、Ｔダイによる押し出し成形で厚み規制をすることができるため、面内の厚み精度が高く、３σにて少なくとも１〜２％程度におさめることができる。現行のスライス加工の発泡ウレタンでは、前述のように、せいぜいで３σで５〜６％程度であり、本発明が優れた平滑性を有する研磨パッドであることが明らかである。さらに、製造直後においてかかる平坦性を有しているために、研磨パッドの前処理工程を簡略化できるという効果も得られる。
【００４１】
本発明の研磨パッドの研磨層である空洞含有ポリエステルシートの製造には、通常のフィルム製造工程である連続工程が適用できる。従来の発泡ウレタンシートのように、発泡工程、架橋剤添加・混合工程、射出成型工程、スライス工程
のように、各工程がバッチ工程によるしかないものに比し、工程が簡単であり、低コストで製造することができる。
【００４２】
本発明の空洞含有ポリエステルシートは、任意の厚みで作成可能である。従って、当然、現行のポリウレタンで採用されている１ｍｍ程度のものも作成可能であるし、それ以下の厚みのものも製造できる。
【００４３】
延伸処理した微細空洞含有ポリエステルフィルムは、１３０℃以上、好ましくは１８０℃以上で熱固定を行うと高温での寸法安定性を向上させることができ、局部的な摩擦熱に対する耐久性が改善される。
【００４４】
【実施例】
［実施例１］
（空洞含有ポリエステルシートの作成）
固有粘度０．６２のポリエチレンテレフタレート（ＰＥＴ）６５重量部とメルトフローインデックス２．０のポリスチレン（三井東圧株式会社製トーポレックス５７０−５７Ｕ）３５重量部との混合物をベント式二軸押出機に供給して混練し、その押出機のＴダイより、温度３０℃の冷却ドラム上に押し出して、厚み１５００μｍの未延伸シートを得た。引き続き、この未延伸シートを８５℃に加熱し、延伸ロールにて３．４倍の縦延伸を施した。次いで、テンターで１２０℃に加熱して、３．８倍の幅方向延伸を行った。このようにして得られたシートの厚みは２２５μｍで、見かけ比重は０．７５、空孔率は約４６％であった。さらに、この空洞含有ポリエステルシートに対し、２ｍｍ径、５ｍｍピッチのパンチング加工を施した。得られたシートの空洞密度は２５００個／ｍｍ2 であった。
【００４５】
〔バッキング層の作成〕
ニードルパンチ法により、繊維径３．５ｄ、目付２００ｇ／ｍ2 の不織布を作成し、これを基材として、日華化学製エバファノール  ＡＰ−１２（水分散性ポリウレタン樹脂）を用いて樹脂／繊維比率が５０／５０となるように樹脂含浸を施し、樹脂含浸不織布を作成した。このようにして得られたバッキング層として使用する樹脂含浸不織布層の厚みは１．２ｍｍであった。
【００４６】
〔研磨パッドの作成〕
上記のように作成した空洞含有ポリエステルシートとバッキング層をそれぞれ２００φの形状に打ち抜き、両面接着シートを用いて積層体を作成し、研磨パッドとして研磨評価に供した。
【００４７】
〔研磨評価〕
単結晶シリコン表面に１００００オングストロームのＳｉＯ2 膜を形成したウエハーを加工材として、評価に使用し、以下の条件で研磨評価を行った。
研磨装置としては、試験研磨装置として一般的なラップマスター／ＬＭ１５（４インチ対応）を使用した。また研磨スラリーとしては、ＳＣ−１（研磨剤１０ｗｔ％、Ｃａｂｏｔ社製）を使用した。研磨ヘッドに被加工材であるウエハーを水吸着／標準バッキング材（ＮＦ２００）条件にて保持し、プラテン（研磨パッド支持台）に上述の積層体パッドを貼りつけて固定し、研磨圧力として４００ｇ／ｃｍ2 、研磨ヘッドとプラテン間の相対速度として、３０ｍ／ｍｉｎを与え、研磨スラリー供給速度１１０ｃｃ／ｍｉｎにて２分間研磨操作を行った。
【００４８】
この時の研磨速度として、１２５０オングストローム／ｍｉｎを得た。
【００４９】
［実施例２］
固有粘度０．６２のポリエチレンテレフタレート９０重量部、メルトフローインデックス２．０のポリスチレン２重量部、メルトフローインデックス１．７のポリプロピレン（三井東圧株式会社製ノーブレンＦ０−５０Ｆ）２重量部、及び、メルトフローインデックス８のポリメチルペンテン（三井石油化学株式会社製ＴＰＸ，ＤＸ−８４５）６重量部との混合物を原料として重合体混合物を作成し、実施例１と同様の方法で、縦延伸及び幅方向延伸を実施し、厚み１７０ｎｍの空洞含有シートを得た。得られたシートの比重は０．９８で、空洞含有率は３０％、空洞密度は２０００個／ｍｍ2 であった。
【００５０】
このシートを実施例１と同様パンチング処理を施し、実施例１と同様にバッキング層と積層し、２００φの寸法の積層体を作成した。このようにして得た積層体を研磨パッドとして使用し、実施例１と同様の条件で研磨操作を施した結果、研磨速度として１０００オングストローム／ｍｉｎを得た。
【００５１】
［実施例３］
実施例１と同様の空洞含有シートを単層でプラテンに固着し、実施例１と同様の条件で研磨操作を実施し、研磨速度として、１１５０オングストローム／ｍｉｎを得た。
【００５２】
［比較例１］
研磨パッドとして、市販のロデール杜製ＩＣ−１０００Ａ２１（上層）／ＳＵＢＡ４００（下層）の積層体パッドを使用し、実施例１と同一条件で研磨操作を実施し、研磨速度として、９８０オングストローム／ｍｉｎを得た。
【００５３】
［比較例２］
固有粘度０．６２のポリエチレンテレフタレート９０重量部とメルトフローインデックス２．０のポリスチレン１０重量部との混合物を実施例１と同様の方法で、縦延伸及び幅方向延伸を実施し厚み１３０μｍの空洞含有シートを得た。得られたシートの比重は１．３１で、空洞含有率は６％であった。このシートを実施例１と同様ハンチング処理を施し、実施例１と同様の樹脂含浸不織布と積層し、２００φの寸法に加工した。このポリエステルシートの空洞密度は４８０個／ｍｍ2 であった。
【００５４】
このようにして得られた積層体を研磨パッドとして使用し、実施例１と同様の条件で研磨操作を施した結果、研磨速度として５００オングストローム／ｍｉｎを得た。
【００５５】
〔ドレッシング時間の測定〕
上記の実施例並びに比較例における研磨パッドをドレッシングするのに要する時間を測定した。ドレッシングは、一般的に使用される条件で行った。結果を表１に示した。
【００５６】
【表１】
0004293480.tif 000002
【図面の簡単な説明】
【図１】本発明の研磨シートの研磨面の空孔の形状の例を示した図
【図１】
0004293480.tif 000003